ПРОЦЕСС ПОЛИМЕРИЗАЦИИ ИЛИ СОПОЛИМЕРИЗАЦИИ ЭТИЛЕННЕНАСЫЩЕННЫХ МОНОМЕРОВ ПРИ НАЛИЧИИ СВОБОДНОРАДИКАЛЬНЫХ ИНИЦИАТОРОВ ПОЛИМЕРИЗАЦИИ

1. Способ полимеризации или сополимеризации этиленненасыщенных мономеров при наличии инициаторов полимеризации свободных радикалов при давлении в диапазоне от 110 МПа до 500 МПа и температурах в интервале от 100°C до 350°C в устройстве непрерывно действующей полимеризации, в котором состав реакционного газа сжимается до показателя давления полимеризации как минимум двумя последовательно работающими компрессорами; при этом компрессор низкого давления сжимает сначала состав реакционного газа до показателя давления от 10 МПа до 50 МПа, а компрессор высокого давления затем сжимает состав реакционного газа до показателя давления полимеризации; компрессор высокого давления работает с синтетическим смазочным материалом на основе полиалкиленгликоля, а кислород вводится в механизм подачи свежего газа или в устройство для полимеризации в количестве, обеспечивающем содержание кислорода в диапазоне от 0,01 частей на млн до 0,9 частей на млн в газовой смеси, сжимаемой в компрессоре высокого давления.
2. Способ согласно п. 1 формулы изобретения, при котором все компрессоры работают с синтетическим смазочным материалом на основе полиалкиленгликоля.
3. Способ согласно п. 1 или 2 формулы изобретения, при котором компрессор низкого давления и компрессор высокого давления представляют собой многоступенчатый компрессор.
4. Способ согласно п. 1 или 2 формулы изобретения, при котором устройство полимеризации состоит из реактора полимеризации, рециркуляционного трубопровода газа высокого давления для рециркуляции газа, отделенного в сепараторе высокого давления от реакционной смеси, и рециркуляционного трубопровода газа низкого давления для рециркуляции газа, отделенного в сепараторе низкого давления от реакционной смеси, а газ, возвращенный в линию рециркуляции газа высокого давления, подается в компрессор высокого давления, в свою очередь газ, возвращенный в линию рециркуляции газа низкого давления подается в компрессор низкого давления.
5. Способ согласно п. 4 формулы изобретения, при котором компрессор низкого давления представляет собой многоступенчатые компрессоры, а давление рециркулируемого газа, подаваемого из линии рециркуляции газа низкого давления в компрессор низкого давления, ниже, чем давление свежего сырья этиленненасыщенных мономеров, а рециркулируемый газ, поступающий от рециркуляционного трубопровода газа низкого давления, подается в первую очередь в одну или несколько первых ступеней компрессоров низкого давления, которые сжимают его до показателя давления свежего сырья этиленненасыщенных мономеров, после чего он объединяется со свежим сырьем этиленненасыщенных мономеров и дополнительно сжимается на дальнейшей одной или нескольких ступенях компрессоров низкого давления до показателя давления от 10 МПа до 50 МПа.
6. Способ согласно п. 1 или 2 формулы изобретения, при котором устройство для полимеризации состоит из трубчатого реактора полимеризации или автоклавы, выступающей в качестве реактора полимеризации.
7. Способ согласно п. 1 или 2 формулы изобретения, при котором инициаторами полимеризации свободных радикалов являются органические пероксиды или азосоединения или смеси таких соединений.
8. Способ согласно п. 1 или 2 формулы изобретения, при котором этилен полимеризуют или сополимеризуют с одним или несколькими другими мономерами для получения гомополимеров этилена или сополимеров этилена.
9. Способ работы компрессора, служащий для повышения давления этиленненасыщенных мономеров до показателей давления от 5 МПа до 500 МПа, при котором компрессор смазывается синтетическим смазочным материалом на основе полиалкиленгликоля, а газовый состав, подвергающийся сжатию под давлением, содержит кислород в интервале от 0,01 частей на млн до 0,9 частей на млн.
10. Способ согласно п. 9 формулы изобретения, при котором этилен находится под давлением.